Высокомагнезиальный флюс-модификатор сталеплавильных шлаков

1. Высокомагнезиальный флюс-модификатор сталеплавильных шлаков, содержащий (мас. %) оксид магния в пределах 45-65%, оксид кальция в пределах 3,0-6,5% (при соотношении MgO/CaO не менее 10), имеющий показатель потерь массы при прокаливании в пределах 20-40% (в том числе за счет содержания углерода в пределах 4,0-10,0 мас. %), отличающийся от прототипа меньшим содержанием оксида железа (1,0-7,0% против 7,0-15,0%) и введением диоксида кремния в пределах 5,0-17,0%, отличающийся применением в составе шихты в качестве основного компонента бруситовой руды фракции менее 10 мм и добавки тонкодисперсного компонента магнезиального состава фракции менее 0,1 мм, прошедших смешение с органическим связующим мелассой при следующем соотношении, мас. доля %:
сформованных на валковом прессе в брикеты, подвергнутые термообработке в сушильном агрегате при температуре 150-350°С для приобретения прочности за счет образования углеродистого каркаса брикетов при карамелизации мелассы.
2. Состав флюса-модификатора по п. 1, отличающийся тем, что в качестве тонкодисперсного компонента магнезиального состава применяют аспирационные продукты термообработки бруситовой руды фракции 0-0,1 мм.
3. Состав флюса-модификатора по п. 2, отличающийся тем, что в качестве тонкодисперсного компонента магнезиального состава применяют смесь аспирационных продуктов термообработки бруситовой руды фракции 0-0,1 мм и тонкодисперсного термоактивированного серпентинитомагнезита фракции менее 0,063 мм в соотношении 40±10% к 60±10% соответственно.
4. Состав по п. 3, отличающийся тем, что в качестве тонкодисперсного компонента магнезиального состава применяют тонкодисперсный термоактивированный серпентинитомагнезит фракции менее 0,063 мм.
5. Состав по п. 4, отличающийся тем, что в качестве тонкодисперсного компонента магнезиального состава применяют смесь аспирационного продукта термообработки бруситовой руды фракции менее 0,1 мм и отсева антрацита и (или) коксовой мелочи фракции 0-1 мм в соотношении 70±5% к 30±5% соответственно.
6. Состав по п. 5, отличающийся тем, что в качестве тонкодисперсного компонента магнезиального состава применяют смесь отсева антрацита и (или) коксовой мелочи фракций 0-1 мм и термоактивированный серпентинитомагнезит фракции менее 0,063 мм в соотношении 30±5% к 70±5% соответственно.